(57)【特許請求の範囲】
【請求項１】
バンプと該バンプ上に設けられたはんだボールとからなる突起電極を有する半導体ウェハの前記突起電極が形成されている面上に、粘接着剤層及び弾性率が４５０ＭＰａ以下であるプラスチックシートをこの順に備える接着シートを、前記粘接着剤層が前記突起電極を埋めるように貼り付ける工程と、
前記接着シートが貼り付けられた前記半導体ウェハの前記突起電極が形成されている側とは反対側の面を研磨して前記半導体ウェハを薄厚化する工程と、
前記薄厚化した半導体ウェハ及び前記粘接着剤層を切断して粘接着剤付き半導体素子を得る工程と、
配線回路基板上に前記粘接着剤付き半導体素子を熱圧着して、前記配線回路基板と前記半導体素子とが前記はんだボールを介して電気的に接続され、前記配線回路基板と前記半導体素子との間が粘接着剤により封止された構造を有する半導体装置を得る工程と、
を備える、半導体装置の製造方法。
【請求項２】
前記粘接着剤層が、重量平均分子量２万以上１００万以下の高分子量成分と、熱硬化性樹脂と、硬化促進剤と、光反応性モノマーと、光開始剤と、を含有する、請求項１に記載の半導体装置の製造方法。
【請求項３】
前記プラスチックシートの前記粘接着剤層側の表面粗さが、３５０ｎｍ以下である、請求項１又は２に記載の半導体装置の製造方法。
【請求項４】
前記粘接着剤層の厚みが、前記バンプ及び前記はんだボールの合計高さよりも小さく、且つ、前記粘接着剤層及び前記プラスチックシートの合計厚みが、前記合計高さよりも大きい、請求項１〜３のいずれか一項に記載の半導体装置の製造方法。
【請求項５】
請求項１に記載の半導体装置の製造方法における前記接着シートとして用いられ、
弾性率が４５０ＭＰａ以下であるプラスチックシートと、該シート上に設けられた粘接着剤層と、を備える、回路部材接続用接着シート。
【請求項６】
前記粘接着剤層が、重量平均分子量２万以上１００万以下の高分子量成分と、熱硬化性樹脂と、硬化促進剤と、光反応性モノマーと、光開始剤と、を含有する、請求項５に記載の回路部材接続用接着シート。
【請求項７】
前記プラスチックシートの前記粘接着剤層側の表面粗さが、３５０ｎｍ以下である、請求項５又は６に記載の回路部材接続用接着シート。
【発明の詳細な説明】
【技術分野】
【０００１】
本発明は、半導体装置の製造方法及び回路部材接続用接着シートに関する。
【背景技術】
【０００２】
最近の半導体デバイスの高機能化、軽薄短小化に伴い、半導体素子をフェイスダウン構造で配線回路基板に搭載するフリップチップ実装が行われている。
【０００３】
フリップチップ実装においては、半導体素子を保護するために半導体素子と配線回路基板の間隙に樹脂封止がなされる。一般のフリップチップ実装では、半導体ウェハ上にパターンを作製し、バンプを形成した後、半導体ウェハを所定の厚さまで研削後、個々の半導体素子に切断する。そして、得られた半導体素子を配線回路基板に搭載するときに樹脂封止が行われる。
【０００４】
しかし、薄く研削された半導体ウェハは外力に対して強度が低いという欠点があった。そこで、その改善策として、あらかじめ突起電極付半導体ウェハを樹脂封止した後、半導体ウェハの裏面を研削することにより、研削後の半導体ウェハの強度不足を補う方法が提案されている（例えば、下記特許文献１を参照）。
【０００５】
他方で、突起電極付半導体ウェハにフィルム状の接着剤をラミネートして樹脂封止すると、突起電極部付近でボイドが発生して接続信頼性を大きく低下させるという問題がある。下記特許文献２には、突起電極部への樹脂埋込性を改善する目的で、熱硬化性樹脂層の支持基材を小さい引張り弾性率を有する層と大きい引張り弾性率を有する層との二層構造にした積層シートが提案されている。
【先行技術文献】
【特許文献】
【０００６】
【特許文献１】特開２００１−１４４１２３号公報
【特許文献２】特許第４１７０８３９号公報
【発明の概要】
【発明が解決しようとする課題】
【０００７】
しかし、上記特許文献２に記載の積層シートは、二層構造の基材を作製するのに手間やコストがかかるうえ、基材同士の密着性不足などによりバックグラインド性に問題を有している。また、基材と熱硬化性樹脂層とが強固に貼りついて基材を剥離しにくいという問題もある。
【０００８】
従来、ＡＣＦ工法と呼ばれる物理的接触によってフリップチップ実装を行っていたが、最近では、接触抵抗の低減及び接続信頼性の向上に有利なことからはんだバンプ工法による実装が増えてきている。近時、半導体デバイスの軽薄短小化が更に進行しており、半導体素子に設けられるバンプやはんだボールのサイズも極小化している。このような半導体素子の場合、樹脂封止が更に困難となるうえ、ボイドがあるとはんだボールに応力がかかり易くなるため、接続信頼性が低下しやすい。
【０００９】
本発明は、上記事情に鑑みてなされたものであり、半導体素子を配線回路基板にフリップチップ実装する場合であっても、半導体素子の薄厚化を図ることができるとともに、配線回路基板及び半導体素子間を良好に樹脂封止することができて接続信頼性に優れた半導体装置を得ることができる半導体装置の製造方法及びそれに用いられる回路部材接続用接着シートを提供することを目的とする。
【課題を解決するための手段】
【００１０】
上記課題を解決するために本発明は、バンプと該バンプ上に設けられたはんだボールとからなる突起電極を有する半導体ウェハの突起電極が形成されている面上に、粘接着剤層及び弾性率が４５０ＭＰａ以下であるプラスチックシートをこの順に備える接着シートを、粘接着剤層が突起電極を埋めるように貼り付ける工程と、接着シートが貼り付けられた半導体ウェハの突起電極が形成されている側とは反対側の面を研磨して半導体ウェハを薄厚化する工程と、薄厚化した半導体ウェハ及び粘接着剤層を切断して粘接着剤付き半導体素子を得る工程と、配線回路基板上に粘接着剤付き半導体素子を熱圧着して、配線回路基板と半導体素子とがはんだボールを介して電気的に接続され、配線回路基板と半導体素子との間が粘接着剤により封止された構造を有する半導体装置を得る工程と、を備える半導体装置の製造方法を提供する。
【００１１】
本発明の半導体装置の製造方法によれば、突起電極が形成されている半導体ウェハに、粘接着剤層及び特定の弾性率を有するプラスチックシートを備える上記接着シートをラミネートすることにより、突起電極付近が粘接着剤によって十分埋め込まれ、且つ、はんだボールの先端が粘接着剤から露出した状態或いは配線回路基板と半導体素子との接続時に粘接着剤の影響が十分少ない状態にある粘接着剤付き半導体素子を得ることができる。その結果、配線回路基板及び半導体素子間を良好に電気的に接続できるとともに良好に樹脂封止することができ、接続信頼性に優れた半導体装置を得ることができる。また、本発明の半導体装置の製造方法は、上記接着シートをラミネートすることにより、半導体ウェハを薄厚化するときにはプラスチックシート側を固定することで半導体ウェハを十分保持することができるとともに、半導体ウェハを切断する際には粘接着剤層とプラスチックシートを容易に除去することができるという効果も奏することができる。
【００１２】
本発明の半導体装置の製造方法において、上記粘接着剤層が、重量平均分子量２万以上１００万以下の高分子量成分と、熱硬化性樹脂と、硬化促進剤と、光反応性モノマーと、光開始剤と、を含有することが好ましい。この場合、半導体ウェハを薄厚化（バックグラインド）するときに、プラスチックシート側を固定することによって半導体ウェハを十分保持し、その後は、粘接着剤層に紫外線や放射線等の高エネルギー線を照射して粘接着剤層を硬化させて粘着力を低下させ、粘接着剤層からプラスチックシートを容易に剥離することができる。また、上記成分を組み合わせることにより、剥離性と信頼性を有する接着シートを作製することが可能となる。
【００１３】
本発明の半導体装置の製造方法において、プラスチックシートの粘接着剤層側の表面粗さが３５０ｎｍ以下であることが好ましい。このようなプラスチックシートを用いることにより、プラスチックシートの表面粗さが粘接着剤層の表面粗さに影響して突起電極付近にボイドが発生することをより確実に抑制することができる。
【００１４】
また、はんだボールの先端を粘接着剤層から十分に露出させて、より確実な接続を行う観点から、粘接着剤層の厚みが、バンプ及びはんだボールの合計高さよりも小さく、且つ、粘接着剤層及びプラスチックシートの合計厚みが、上記合計高さよりも大きいことが好ましい。
【００１５】
本発明はまた、上記本発明の半導体装置の製造方法における接着シートとして用いられ、弾性率が４５０ＭＰａ以下であるプラスチックシートと、該シート上に設けられた粘接着剤層と、を備える回路部材接続用接着シートを提供する。
【００１６】
本発明の回路部材接続用接着シートによれば、半導体素子を配線回路基板にフリップチップ実装する場合であっても、半導体素子の薄厚化を図ることができるとともに、配線回路基板及び半導体素子間を良好に樹脂封止することができて接続信頼性に優れた半導体装置を効率よく得ることができる。
【００１７】
本発明の回路部材接続用接着シートにおいて、上記粘接着剤層が、重量平均分子量２万以上１００万以下の高分子量成分と、熱硬化性樹脂と、硬化促進剤と、光反応性モノマーと、光開始剤と、を含有することが好ましい。この場合、半導体ウェハを薄厚化（バックグラインド）するときに、プラスチックシート側を固定することによって半導体ウェハを十分保持し、その後は、粘接着剤層に紫外線や放射線等の高エネルギー線を照射して粘接着剤層を硬化させて粘着力を低下させ、粘接着剤層からプラスチックシートを容易に剥離することができる。また、上記成分を組み合わせることにより、剥離性と信頼性を有する接着シートを作製することが可能となる。
【００１８】
本発明の回路部材接続用接着シートにおいて、上記プラスチックシートの粘接着剤層側の表面粗さが、３５０ｎｍ以下であることが好ましい。この場合、プラスチックシートの表面粗さが粘接着剤層の表面粗さに影響して突起電極付近にボイドが発生することをより確実に抑制することができる。
【発明の効果】
【００１９】
本発明によれば、半導体素子を配線回路基板にフリップチップ実装する場合であっても、半導体素子の薄厚化を図ることができるとともに、配線回路基板及び半導体素子間を良好に樹脂封止することができて接続信頼性に優れた半導体装置を得ることができる半導体装置の製造方法及びそれに用いられる回路部材接続用接着シートを提供することできる。
【図面の簡単な説明】
【００２０】
【図１】図１は、本発明の半導体装置の製造方法で好適に用いられる回路部材接続用接着シートの一実施形態を示す模式断面図である。
【図２】図２の（ａ）は、本発明で用いられる半導体ウェハの一実施形態を示す模式断面図であり、図２の（ｂ）は、本発明に係る半導体装置の製造方法における一工程を説明するための模式断面図である。
【図３】図３は、本発明に係る半導体装置の製造方法における一工程を説明するための模式断面図である。
【図４】図４の（ａ）及び（ｂ）は、本発明に係る半導体装置の製造方法における一工程を説明するための模式断面図である。
【図５】図５は、本発明に係る半導体装置の製造方法によって得られる半導体装置の一実施形態を示す模式断面図である。
【図６】図６は、本発明に係るプラスチックシートの弾性率について説明するためのシートの伸びと応力との関係を示す図である。
【発明を実施するための形態】
【００２１】
以下、本発明の好適な実施形態について図面を用いてさらに詳細に説明する。ただし、本発明は以下の実施形態に限定されるものではない。なお、図面の説明において、同一又は同等の要素には同一符号を用い、重複する説明は省略する。
【００２２】
図１の（ａ）は、本発明の半導体装置の製造方法で好適に用いられる回路部材接続用接着シートの一実施形態を示す模式断面図である。まず、この接着シートについて説明する。
【００２３】
図１に示される回路部材接続用接着シート１０は、第１のプラスチックシート１、粘接着剤層２、及び第２のプラスチックシート３がこの順に積層された構造を有するものである。そして、接着シート１０においては、第１のプラスチックシート１の弾性率が４５０ＭＰａ以下である。
【００２４】
なお、本明細書において、第１のプラスチックシートの弾性率とは、１ｃｍ×５ｃｍのシートを測定用試料とし、この試料の両側１ｃｍずつを固定し、（株）オリエンテック製のテンシロンを用いて測定温度：２５℃、測定速度：１００ｍｍ／分の条件で引っ張り強度測定を行い、横軸：伸び（％）、縦軸：応力（ＭＰａ）の関係を求め、測定用試料を１ｍｍ伸ばしたとき（３．３％）の点ＡからＸ軸方向にのびる法線の延長と、初期の傾きが最も大きい接線との交点に対応する応力Ｂ（ＭＰａ）を意味する（図６を参照）。
【００２５】
また、粘接着剤とは、粘着剤及び接着剤の両方の機能を発現できるものをいい、具体的には粘着剤としての機能であるバックグラインド後の剥離性と、接着剤としての機能である接着性及び接続信頼性との両方の機能を発現できるものを意味する。
【００２６】
第１のプラスチックシート１としては、例えば、酢酸ビニルやポリオレフィンフィルムなどのプラスチックフィルムが挙げられる。中でも、伸びの特性を考慮してポリエチレンフィルムが最も好ましい。また、第１のプラスチックシート１は、上記の材料から選ばれる２種以上が混合されたもの、又は、上記のフィルムが複層化されたものでもよい。
【００２７】
第１のプラスチックシート１は、光透過性が高いことが好ましく、具体的には、５００〜８００ｎｍの波長域における最小光透過率が１０％以上であることが好ましい。粘接着剤層２が光硬化性樹脂組成物からなる場合、後述する半導体ウェハの薄厚化（バックグラインド工程）後に第１のプラスチックシート１側から光照射することにより、粘接着剤層２から第１のプラスチックシート１を容易に剥離することができる。
【００２８】
第１のプラスチックシート１の厚みは、バックグラインド工程で半導体ウェハを十分保持するため、さらには、半導体ウェハの突起電極を粘接着剤層２に埋め込むときにボイドの発生を十分抑制するために、５０〜３００μｍが好ましく、６０〜２００μｍがより好ましく、７０〜１５０μｍが更により好ましく、８０〜１５０μｍがもっとも好ましい。第１のプラスチックシート１の厚みが５０μｍ未満であると、突起電極付近にボイドが発生しやすくなり、３００μｍを超えると経済的でなくなるため好ましくない。
【００２９】
第１のプラスチックシート１の弾性率は、半導体ウェハの突起電極を粘接着剤層２に良好に埋め込む観点から、１００〜４００ＭＰａであることが好ましい。
【００３０】
また、接着シート１０において、第１のプラスチックシート１の粘接着剤層２側の面の表面粗さが、３５０ｎｍ以下であることが好ましく、３００ｎｍ以下であることがより好ましい。ここで、シートの表面粗さは、菱化システム社製の三次元非接触表面形状計測システムＭＭ３５００を用いて測定することができる。第１のプラスチックシート１が上記の表面粗さを有することにより、半導体ウェハの突起電極を粘接着剤層２に埋め込むときにボイドの発生をより確実に防止することができる。
【００３１】
第２のプラスチックシート３としては、耐熱性及び耐溶剤性を有する重合体フィルムを用いることができる。例えば、ポリテトラフルオロエチレンフィルム、ポリエチレンフィルム、ポリプロピレンフィルム、ポリメチルペンテンフィルムなどのプラスチックフィルムが挙げられる。また、第２のプラスチックシートは、上記の材料から選ばれる２種以上が混合されたもの、又は、上記のフィルムが複層化されたものでもよい。より具体的には、帝人デュポンフィルム株式会社製の「Ａ−３１」等のポリエチレンテレフタレートフィルムなどの市販品を使用することができる。
【００３２】
第２のプラスチックシート３の厚みは、１０〜１００μｍであることが好ましく、３０〜７５μｍであることがより好ましく、３５〜５０μｍであることが更により好ましい。第２のプラスチックシートの厚みが１０μｍ未満であると、第２のプラスチックシート上に塗工によって粘接着剤層２を形成する場合、シートが破れやすくなる傾向があり、１００μｍを超えると廉価性に劣る傾向がある。
【００３３】
本実施形態においては、半導体ウェハを薄厚化（バックグラインド）するときに、第１のプラスチックシート側を固定することによって半導体ウェハを十分保持し、その後は第１のプラスチックシートを容易に剥離することができる。
【００３４】
粘接着剤層２としては、例えば、ベース樹脂として、アクリルゴム、ポリイミド樹脂、フェノキシ樹脂などのフィルム形成性のある樹脂と、熱硬化性樹脂として、エポキシ樹脂、ビスマレイミド樹脂、トリアジン樹脂、フェノール樹脂等の熱により硬化する熱硬化性樹脂とを含むものが挙げられる。更に、バックグラインドフィルムとしての機能（バックグラインド後のプラスチックフィルムの剥離性）を併せ持たせるために、光反応性モノマーと光開始剤とを含むことが好ましい。光反応性モノマーとしては、例えば「Ａ−ＤＰＨ」（新中村化学工業（株）製商品名）等が挙げられる。光反応性モノマーは、リフロー性の観点から、紫外線や放射線等の高エネルギー線の照射による硬化後に、耐熱性を有する樹脂を選定するのが好ましい。このような光反応性樹脂としては、例えば、「Ａ−ＤＰＨ」、「Ａ−９３００」（新中村化学工業（株）製商品名）等が挙げられる。また、粘接着剤層２は、熱硬化性樹脂と反応する硬化促進剤を更に含んでもよい。硬化促進剤としては、マイクロカプセル型潜在性硬化促進剤を用いることができる。
【００３５】
本実施形態においては、粘接着剤層２が、重量平均分子量２万以上１００万以下の高分子量成分と、熱硬化性樹脂と、硬化促進剤と、光反応性モノマーと、光開始剤と、を含有することが好ましい。高分子量成分としては、例えば、アクリルゴム、ポリイミド樹脂、フェノキシ樹脂などのフィルム形成性のある樹脂が挙げられる。
【００３６】
なお、本明細書において、重量平均分子量とは、ゲルパーミュエーションクロマトグラフィーで測定し、標準ポリスチレン検量線を用いて換算した値を示す。
【００３７】
高分子量成分としては、接着性向上の点で、グリシジル基、アクリロイル基、メタクリロイル基、カルボキシル基、水酸基、エピスルフィド基などの官能基を有するものが好ましい。このような高分子量成分としては、例えば、（メタ）アクリルエステル共重合体、アクリルゴムなどが挙げられる。特に、アクリルゴムがより好ましい。アクリルゴムは、アクリル酸エステルを主成分とし、主として、ブチルアクリレート及びアクリロニトリルなどとの共重合体や、エチルアクリレート及びアクリロニトリルなどとの共重合体などからなるゴムである。共重合体モノマーとしては、例えば、ブチルアクリレート、エチルアクリレートアクリル酸メチル、アクリル酸エチル、メタクリル酸メチル、メタクリル酸エチル、アクリロニトリル等を挙げることができる。また、架橋性の点で、グリシジル基を有する高分子量成分が好ましい。具体的には、グリシジルアクリレート又はグリシジルメタクリレートを含む原料モノマーを重合させて得られる重量平均分子量が１０万以上であるグリシジル基含有（メタ）アクリル共重合体を挙げることができる。なお、本明細書において、グリシジル基含有（メタ）アクリル共重合体とは、グリシジル基含有アクリル共重合体とグリシジル基含有メタクリル共重合体の両方を示す語句である。
【００３８】
重量平均分子量が１０万以上であるグリシジル基含有（メタ）アクリル共重合体は、上記共重合モノマーと、グリシジルアクリレートやグリシジルメタクリレートなどとから適宜モノマーを選択して製造したものを用いることができる。また、市販品（例えば、ナガセケムテックス（株）製「ＨＴＲ−８６０Ｐ−３」等）を用いることもできる。
【００３９】
アクリルゴムは、官能基の含有量を適宜変更することにより架橋密度を調整することができる。高分子量成分が複数のモノマーの共重合体である場合は、原料として使用する官能基含有モノマーが、共重合体の０．５〜６．０質量％程度含まれることが好ましい。グリシジル基含有（メタ）アクリル共重合体の場合、グリシジルアクリレートやグリシジルメタクリレート等のグリシジル基を有する反復単位を好ましくは０．５〜６．０質量％、より好ましくは０．５〜５．０質量％、さらにより好ましくは０．８〜５．０質量％含有するグリシジル基含有（メタ）アクリル共重合体が用いられる。グリシジル基を有する反復単位の量が上記範囲にあると、グリシジル基の緩やかな架橋が起こるため、接着力を確保しつつゲル化を防止することが容易となる。
【００４０】
フェノキシ樹脂としては、例えば、２官能フェノール類とエピクロルヒドリンを高分子量まで反応させるか、又は２官能エポキシ樹脂と２官能フェノール類を重付加させることにより得られる樹脂が挙げられる。より具体的には、フェノキシ樹脂は、例えば２官能フェノール類とエピクロルヒドリンとをアルカリ金属水酸化物等の触媒の存在下、非反応性溶媒中４０〜１２０℃の温度で反応させることにより得ることができる。また、フェノキシ樹脂は、２官能エポキシ樹脂と２官能フェノール類とをアルカリ金属化合物、有機リン系化合物、環状アミン系化合物等の触媒存在下、沸点が１２０℃以上のアミド系、エーテル系、ケトン系、ラクトン系、アルコール系等の有機溶剤中で、反応固形分が５０重量部以下の条件で５０〜２００℃に加熱して重付加反応させて得ることができる。２官能エポキシ樹脂としては、ビスフェノールＡ型エポキシ樹脂、ビスフェノールＦ型エポキシ樹脂、ビスフェノールＡＤ型エポキシ樹脂、ビスフェノールＳ型エポキシ樹脂等が挙げられる。２官能フェノール類は、２個のフェノール性水酸基を持つものであり、このような２官能フェノール類としては、例えばビスフェノールＡ、ビスフェノールＦ、ビスフェノールＡＤ、ビスフェノールＳ等のビスフェノール類等が挙げられる。フェノキシ樹脂は、１種を単独でまたは２種以上を組み合わせて用いてもよい。
【００４１】
熱硬化性樹脂としては、例えば、ビスフェノールＡ型エポキシ樹脂、ビスフェノールＦ型エポキシ樹脂、ナフタレン型エポキシ樹脂、フェノールノボラック型エポキシ樹脂、クレゾールノボラック型エポキシ樹脂、フェノールアラルキル型エポキシ樹脂、ビフェニル型エポキシ樹脂、トリフェニルメタン型エポキシ樹脂、ジシクロペンタジエン型エポキシ樹脂等の、各種多官能エポキシ樹脂などを使用することができる。これらは１種を単独で又は２種以上の混合体として使用することができる。より具体的には、例えば、ジャパンエポキシレジン（株）製商品名「１０３２−Ｈ６０」等が挙げられる。これらは単独で又は２種類以上を組み合わせて使用することができる。
【００４２】
さらに、エポキシ樹脂の耐熱性を向上させる目的で、フェノール樹脂を使用することができる。より具体的には、例えば、大日本インキ化学工業（株）製、商品名：フェノライトＬＦ４８７１、フェノライトＶＨ４１７０、日本化薬（株）製、商品名：「ＤＰＮ−Ｍ」等が挙げられ、これらは単独で又は２種類以上を組み合わせて使用することができる。
【００４３】
光反応性モノマーとしては、放射線の照射により架橋し得る化合物が挙げられる。具体例としては、例えば、ジペンタエリスリトールペンタアクリレート、イソシアヌル酸ＥＯ変性トリアクリレート、ジトリメチロールプロパンテトラアクリレートなどのアクリレートが挙げられる。これらの化合物は、単独で又は２種類以上を組み合わせて使用することができる。より具体的には、例えば、新中村工業化学株式会社製：Ａ−ＤＰＨ、Ａ−９３００、日立化成工業株式会社製：ＦＡ−５１２ＡＳ、ＦＡ−５１３ＡＳ等の市販品を用いることができる。
【００４４】
光開始剤としては、例えば、１−ヒドロキシ−シクロヘキシルフェニルケトン、ビス（２，４，６−トリメチルベンゾイル）−フェニルフォスフィンオキサイドが挙げられる。また、チバスペシャリティーケミカルズ社製Ｉｒｇ−１８４、Ｉｒｇ−８１９等の市販品を用いることができる。
【００４５】
マイクロカプセル型潜在性硬化促進剤としては、硬化促進剤からなる核が、ポリウレタン、ポリスチレン、ゼラチン及びポリイソシアネート等の高分子物質、ケイ酸カルシウム、ゼオライトなどの無機物、或いはニッケルや銅などの金属薄膜などの被膜により実質的に覆われているものが挙げられる。カプセルに内包される硬化促進剤としては、例えば、イミダゾール、テトラフェニルホスホニウムテトラフェニルボラートなどが挙げられる。これらのうち、保存安定性、速硬化性の点で、イミダゾールが好ましい。
【００４６】
マイクロカプセルの平均粒径は、フィルム形成性の観点から、１０μｍ以下が好ましく、５μｍ以下がより好ましい。また、粒径の下限値は、保存安定性の観点から、２μｍ以上であることが好ましい。
【００４７】
粘接着剤層２には、その流動性を制御し、弾性率を向上させる観点から、光透過率が十分維持できる程度にフィラーを加えてもよい。フィラーとしては、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ほう酸アルミウイスカ、窒化ほう素、結晶性シリカ、非晶性シリカ、ムライト、コージェライト等の複合酸化物、モンモリロナイト、スメクタイトが挙げられる。フィラーの形状は特に制限されるものではない。上記のフィラーは、単独で又は二種類以上を組み合わせて使用することができる。
【００４８】
粘接着剤層２には、半導体ウェハとの接着強度を上げるために、カップリング剤を更に含んでもよい。カップリング剤としては、例えば、γ−メタクリロキシプロピルトリメトキシシラン、γ−メタクリロキシプロピルメチルジメトキシシラン、γ−メルカプトプロピルトリメトキシシラン、γ−メルカプトプロピルトリエトキシシラン、３−アミノプロピルメチルジエトキシシラン、３−ウレイドプロピルトリエトキシシラン、３−ウレイドプロピルトリメトキシシランが挙げられる。これらは、単独で又は２種類以上を組み合わせて使用することができる。また、日本ユニカー株式会社製Ａ−１８９、Ａ−１１６０などの市販品を用いることもできる。
【００４９】
粘接着剤層２には、銅とハンダの接続性を向上させる観点から、銅やハンダの酸化膜を除去できる可能性のある、カルボン酸を有する化合物などを添加してもよい。カルボン酸を有する化合物としては、例えば、アジピン酸やジフェノール酸などが挙げられる。
【００５０】
粘接着剤層２には、イオン性不純物を吸着し、吸湿時の絶縁信頼性をよくする観点から、イオン捕捉剤を含有させることができる。イオン捕捉剤としては、例えば、トリアジンチオール化合物、ビスフェノール系還元剤等の、銅がイオン化して溶け出すのを防止するため銅害防止剤として知られる化合物や、ジルコニウム系、アンチモンビスマス系マグネシウムアルミニウム化合物等の無機イオン吸着剤が挙げられる。
【００５１】
粘接着剤層２が、上述したように、重量平均分子量２万以上１００万以下の高分子量成分と、熱硬化性樹脂と、硬化促進剤と、光反応性モノマーと、光開始剤とを含むものである場合、各成分の配合量は、高分子量成分が粘接着剤層全量に対して１０〜７０質量％であり、高分子量成分１００質量部に対して、熱硬化性樹脂が５０〜６００質量部、硬化促進剤が１〜３０質量部、光反応性モノマーが１０〜１００質量部、光開始剤が１〜１０質量部であることが好ましい。なお、熱硬化性樹脂にフェノール樹脂を入れる場合の含有量は、吸湿時の耐電食性を付与する観点から、熱硬化性樹脂のエポキシ基に対するフェノール性水酸基の当量比が０．５〜１．５となることが好ましく、０．８〜１．２となることがより好ましい。
【００５２】
粘接着剤層２の厚さは、５〜２００μｍが好ましく、５〜１５０μｍがより好ましく、５〜１００μｍが更により好ましく、１０〜５０μｍが特に好ましい。粘接着剤層２の厚さが５μｍよりも小さいと、半導体ウェハとの十分な接着力を確保するのが困難となったり、回路基板の凸電極を埋められにくくなる傾向にある。一方、粘接着剤層２の厚さが２００μｍよりも大きいと、不経済であるだけでなく、半導体ウェハに設けられるバンプ及びはんだボールの高さによっては、はんだボールの先端を十分露出させることが困難となり、半導体装置の小型化の要求に応えられなくなる傾向にある。
【００５３】
本実施形態においては、半導体ウェハを薄厚化（バックグラインド）するときに、第１のプラスチックシート側を固定することによって半導体ウェハを十分保持し、その後は第１のプラスチックシートを容易に剥離するために、粘接着剤層２が紫外線や放射線等の高エネルギー線や熱によって硬化する（すなわち、粘着力を低下させることができる）ものであることがさらに好ましい。このような粘接着剤層としては、例えば、上述したアクリルゴムが配合され、そこにジペンタエリスリトールヘキサアクリレート等の光反応性モノマーと１−ヒドロキシ−シクロヘキシルフェニルケトン等の光開始剤が更に添加されたものなどが挙げられる。
【００５４】
粘接着剤層２は、上記の成分を含有するワニスを調製し、このワニスを例えば第１のプラスチックシート、第２のプラスチックシート或いはその他の支持基材上に塗布することにより形成することができる。ワニス化するための溶剤は、有機溶媒であれば特に限定されないが、フィルムを作製するときの揮発性など考慮して沸点を基準に決めることができる。例えば、メタノール、エタノール、２−メトキシエタノール、２−エトキシエタノール、２−ブトキシエタノール、メチルエチルケトン、アセトン、メチルイソブチルケトン、トルエン、キシレン等の比較的低沸点の溶媒は、フィルム作製時にフィルムの硬化が進まない点で好ましい。これらの溶媒は、単独で又は２種類以上を組み合わせて使用することができる。
【００５５】
上記ワニスを第１のプラスチックシート、第２のプラスチックシート或いはその他の支持基材上に塗布する方法としては、ナイフコート法、ロールコート法、スプレーコート法、グラビアコート法、バーコート法、カーテンコート法等、一般に周知の方法が挙げられる。
【００５６】
ワニスの塗膜から溶剤を除去するときの温度条件は、７０〜１５０℃程度が好ましい。
【００５７】
次に、上記の回路部材接続用接着シートを用いた半導体装置の製造方法について説明する。
【００５８】
図２の（ａ）は、本発明で用いられる半導体ウェハの一実施形態を示す模式断面図であり、図２の（ｂ）は、本発明に係る半導体装置の製造方法における一工程を説明するための模式断面図である。
【００５９】
本実施形態で用いられる半導体ウェハは、半導体ウェハ２０の一方面上に、バンプ２２と、バンプ２２上に設けられたはんだボール２４とからなる突起電極を備える。
【００６０】
半導体ウェハ２０としては、表面が酸化膜処理された６インチウェハや８インチウェハが挙げられる。バンプ２２としては、特に限定されないが、銅、銀、金などで構成されるものが挙げられる。はんだボール２４としては、鉛含有のはんだや鉛フリーはんだ等の従来公知のはんだ材料から構成されるものが挙げられる。
【００６１】
薄厚化する前の半導体ウェハ２０の厚みは、２５０〜８００μｍの範囲とすることができる。通常、切り出された半導体ウェハは、６〜１２インチのサイズでは６２５〜７７５μｍの厚みを有する。
【００６２】
バンプ２２の高さは、半導体小型化の観点から、５〜５０μｍが好ましい。はんだボール２４の高さは、半導体小型化の観点から、２〜３０μｍが好ましい。
【００６３】
本実施形態に係る半導体装置の製造方法においては、回路部材接続用接着シート１０から第２のプラスチックシートを剥離して、上記の半導体ウェハ２０の突起電極が形成されている面上に、粘接着剤層２及び第１のプラスチックシート１をこの順に配置し、はんだボール２４の先端が粘接着剤層２を貫通するように半導体ウェハ２０とプラスチックシート１とに圧力を加える（図２の（ｂ）を参照）。なお、はんだボールの先端が粘接着剤層を貫通することが最も望ましいが、数ミクロン程度の粘接着剤層がはんだボールの先端に残っていても、配線回路基板と半導体素子とがはんだボールを介して電気的に接続されるときの接続性に影響が無い程度であれば、なんら問題ない。
【００６４】
ラミネートの条件としては、ラミネート温度：５０℃〜１００℃、線圧：０．５〜３．０ｋｇｆ／ｃｍ、送り速度：０．２〜２．０ｍ／分が好ましい。
【００６５】
次に、図３に示すように、半導体ウェハ２０の突起電極が形成されている側とは反対側の面を研磨して半導体ウェハ２０を薄厚化する工程（バックグラインド工程）が行われる。
【００６６】
研磨は、バックグラインダーを用いて行うことができる。また、この工程では、半導体ウェハ２０を厚さ１０〜１５０μｍにまで薄厚化することが好ましい。薄厚化された半導体ウェハ２０の厚さが１０μｍ未満であると、半導体ウェハの破損が生じやすく、他方、１５０μｍを超えると、半導体装置の小型化の要求に応えることが困難となる。
【００６７】
その後、図４の（ａ）に示すように、薄厚化された半導体ウェハ２０の研磨面側をダイシングシート６に貼り付け、ダイシング装置を用いて、半導体ウェハ２０及び粘接着剤層２を切断し、個片化された半導体素子２０ａと切断された粘接着剤層２ａとからなる粘接着剤付き半導体素子を得る（図４の（ｂ））。第１のプラスチックシート１は、ダイシング前に粘接着剤層２から剥離される。
【００６８】
こうして得られる粘接着剤付き半導体素子は、回路部材接続用接着シート１０を用いて作製されることにより、突起電極付近が粘接着剤によって十分埋め込まれ、且つ、はんだボールの先端が粘接着剤から十分露出するものにすることができる。
【００６９】
ダイシング工程の終了後、ピックアップ装置を用いて粘接着剤付き半導体素子をピックアップし、これを配線回路基板上に熱圧着する。熱圧着の条件としては、温度：１５０℃〜２８０℃、圧力：０．１ＭＰａ〜２．０ＭＰａ、時間：１秒〜３０秒が好ましい。
【００７０】
このようにして、図５に示される、配線回路基板７の電極２６と半導体素子２０ａのバンプ２２とがはんだボール２４を介して電気的に接続され、配線回路基板７と半導体素子２０ａとの間が粘接着剤２ｂにより封止された構造を有する半導体装置１００が得られる。
【００７１】
本実施形態に係る半導体装置の製造方法において、はんだボールの先端を粘接着剤層から十分に露出させて、より確実な接続を行う観点から、粘接着剤層２の厚みが、バンプ２２及びはんだボール２４の合計高さよりも小さく、且つ、粘接着剤層２及び第１のプラスチックシート１の合計厚みが、上記合計高さよりも大きいことが好ましい。
【００７２】
以上、本発明の好適な実施形態について説明したが、本発明は上記実施形態に限定されるものではない。
【実施例】
【００７３】
以下に実施例を挙げて説明するが、本発明はこれらに限定されるものではない。
【００７４】
＜回路部材接続用接着シートの作製＞
（作製例１）
まず、シクロヘキサノンに、「ＨＴＲ−８６０Ｐ−３」（ナガセケムテックス（株）製商品名、グリシジル基含有アクリルゴム、重量平均分子量８０万、Ｔｇ−７℃）１００質量部、「１０３２−Ｈ６０」（ジャパンエポキシレジン（株）製商品名、高純度特殊多官能エポキシ樹脂、エポキシ当量１６９）１６０質量部、「ＤＰＮ−Ｍ」（日本化薬（株）製商品名、ジシクロペンタジエン型フェノール樹脂、エポキシ当量１７５）１４０質量部、「Ａ−ＤＰＨ」（新中村化学工業（株）製商品名、ジペンタエリスリトールヘキサアクリレート）３０質量部、硬化促進剤としてイミダゾール化合物「２ＰＺ−ＣＮ」（四国化成（株）製商品名）３質量部、光開始剤として「Ｉｒｇ−１８４」（チバスペシャリティーケミカルズ（株）製商品名）１．５質量部を加えて攪拌混合し、更に真空脱気することにより、粘接着剤ワニスを得た。
【００７５】
次に、上記で得られた粘接着剤ワニスを、表面離型処理ポリエチレンテレフタレート（帝人デュポンフィルム株式会社製、テイジンテトロンフィルム：Ａ−３１、厚さ５０μｍ）上に乾燥後の厚みが３０μｍとなるように塗布し、１００℃で３０分間加熱乾燥して粘接着剤層を形成した。次いで、粘接着剤層上に、厚さ１００μｍの光透過性を有するプラスチックシート（ロンシール社製、軟質ポリオレフィンフィルム、商品名「ＰＯＦ−１２０Ａ」）をラミネートすることにより、表面離型処理ポリエチレンテレフタレート（第２のプラスチックシート）／粘接着剤層／軟質ポリオレフィンフィルム（第１のプラスチックシート）がこの順で積層されてなる回路部材接続用接着シートを得た。
【００７６】
（作製例２）
作製例１における軟質ポリオレフィンフィルムに代えて、光透過性を有する厚さ１００μｍのプラスチックシート（ロンシール社製、軟質ポリオレフィンフィルム：ＰＯＦ−２３０Ａ）を用いた以外は作製例１と同様にして、回路部材接続用接着シートを得た。
【００７７】
（作製例３）
作製例１における軟質ポリオレフィンフィルムに代えて、光透過性を有する厚さ１００μｍのプラスチックシート（サーモ（株）製、低密度ポリエチレン／酢酸ビニル／低密度ポリエチレン三層フィルム：ＦＨＦ−１００）を用いた以外は作製例１と同様にして、回路部材接続用接着シートを得た。
【００７８】
（作製例４）
作製例１における軟質ポリオレフィンフィルムに代えて、厚さ１００μｍのプラスチックシート（ニチアス株式会社製、ナフロンテープ：ＴＯＭＢＯ  Ｎｏ．９００１）を用いた以外は作製例１と同様にして、回路部材接続用接着シートを得た。
【００７９】
（作製例５）
作製例１における軟質ポリオレフィンフィルムに代えて、表面粗さを変更したプラスチックシート（ロンシール社製、軟質ポリオレフィンフィルム：ＰＯＦ−１２０Ａ）を用いた以外は作製例１と同様にして、回路部材接続用接着シートを得た。
【００８０】
（作製例６）
作製例１における粘接着剤層の厚みを１００μｍに変更した以外は作製例１と同様にして、回路部材接続用接着シートを得た。
【００８１】
（作製例７）
作製例１における軟質ポリオレフィンフィルムに代えて、光透過性を有する厚さ８０μｍのプラスチックシート（帝人デュポンフィルム（株）製、ポリエチレンテレフタレートテイジンテトロンフィルム：Ｇ２）を用いた以外は作製例１と同様にして、回路部材接続用接着シートを得た。
【００８２】
（作製例８）
作製例１における軟質ポリオレフィンフィルムに代えて、光透過性を有する厚さ７５μｍのプラスチックシート（タマポリ（株）製、オレフィン系フィルム：ＯＰＰ）を用いた以外は作製例１と同様にして、回路部材接続用接着シートを得た。
【００８３】
（作製例９）
作製例１における軟質ポリオレフィンフィルムに代えて、光透過性を有する厚さ１００μｍのプラスチックシート（三井化学社製、ＴＰＸ系フィルム：Ｘ−２２）を用いた以外は作製例１と同様にして、回路部材接続用接着シートを得た。
【００８４】
（作製例１０）
まず、高分子量成分としてフェノキシ樹脂「ＦＸ２９３」（東都化成株式会社製、製品名）１００質量部、熱硬化性樹脂のエポキシ樹脂として「１０３２Ｈ６０」（ジャパンエポキシレジン株式会社製、製品名）８０質量部及び「ＹＬ−９８０」(ジャパンエポキシレジン株式会社製、製品名）６０質量部、光硬化性樹脂として「Ａ−ＤＰＨ」（新中村工業化学株式会社製、製品名）８０質量部、光開始剤として「Ｉｒｇ−１８４」（チバスペシャリティーケミカルズ（株）製、製品名）４．０質量部、マイクロカプセル型硬化促進剤として「ＨＸ−３９４１ＨＰ」（旭化成ケミカルズ株式会社製、製品名）１６０質量部入れ、トルエンと酢酸エチルの混合溶媒中に溶解して接着剤組成物のワニスを得た。
【００８５】
得られたワニスを計量した後、ここに、フィラーとしてシリカ粒子「ＳＥ２０５０」（株式会社アドマテックス社製、製品名、平均粒径０．５ｕｍ）を、ワニス中の「ＦＸ２９３」１００質量部に対して４００質量部の割合で加え、撹拌し分散した。得られた分散物を、支持基材としてのセパレータフィルム（ＰＥＴフィルム、厚み３８μｍ）上にロールコータを用いて塗布した後、７０℃のオーブンで１０分間乾燥させた。こうして、支持基材上に厚み３０μｍの接着剤層が形成され、次いで、粘接着剤層上に、厚さ１００μｍの光透過性を有するプラスチックシート（ロンシール社製、軟質ポリオレフィンフィルム、商品名「ＰＯＦ−１２０Ａ」）を加熱しながら（４０〜８０℃）でラミネートすることにより、表面離型処理ポリエチレンテレフタレート（第２のプラスチックシート）／粘接着剤層／軟質ポリオレフィンフィルム（第１のプラスチックシート）がこの順で積層されてなる回路部材接続用接着シートを得た。
【００８６】
上記の作製例で用いられた各プラスチックシートについて、下記の方法にしたがって弾性率及び表面粗さを測定した。結果を表１及び２に示す。
【００８７】
（１）弾性率の測定
１ｃｍ×５ｃｍのシートを測定用試料とし、この試料の両側１ｃｍずつを固定し、（株）オリエンテック製のテンシロンを用いて測定温度：２５℃、測定速度：１００ｍｍ／分の条件で引っ張り強度測定を行い、横軸：伸び（％）、縦軸：応力（ＭＰａ）の関係を求め、測定用試料を１ｍｍ伸ばしたとき（３．３％）の点ＡからＸ軸方向にのびる法線の延長と、初期の傾きが最も大きい接線との交点に対応する応力Ｂ（ＭＰａ）を、プラスチックシートの弾性率とした（図６を参照）。
【００８８】
（２）表面粗さ（Ｒａ）の測定
測定用のシートをスライドガラス上に水を介して接触させ、菱化システム社製の三次元非接触表面形状計測システムＭＭ３５００を用いて、カットオフ値４μｍの条件でシート表面の１０箇所（任意の約３００μｍ×３００μｍの範囲）を各１回づつ測定し、測定後の画像データに２次の面補正をかけた後、Ｒａの平均値を求め、これをプラスチックシートの表面粗さとした。
【００８９】
＜突起電極の埋込性の評価＞
（実施例１〜７）
上記作製例１〜６、１０で得られた回路部材接続用接着シートをそれぞれ、下記仕様のウェハ１に、ラミネーターを用いて８０℃、線圧１．０ｋｇｆ／ｃｍ、送り速度０．５ｍ／分で貼りつけた。
ウェハ１：半導体ウェハ（８インチ：直径１５０ｍｍ、厚さ１５０μｍ）上に、高さ２５μｍの銅バンプが形成され、この銅バンプ上に高さ１５μｍのはんだボールが載せられたもの。
【００９０】
その後、突起電極周辺のボイドの有無、及びはんだボール先端が粘接着剤層を突き抜けているか否かを目視および顕微鏡にて確認した。結果を下記の記号により表１に示す。
○：ボイドは見られず、はんだボールの先端が粘接着剤層を突き抜けている。
△１：ボイドはわずかに見られたが、はんだボールの先端が粘接着剤層を突き抜けている。
△２：ボイドは見られないが、はんだボールの先端が粘接着剤層を突き抜けていない。
×：ボイドが見られ、はんだボールの先端が粘接着剤層を突き抜けていない。
【００９１】
（実施例８）
上記作製例１で得られた回路部材接続用接着シートを、下記仕様のウェハ２に、ラミネーターを用いて８０℃、線圧１．０ｋｇｆ／ｃｍ、送り速度０．５ｍ／分で貼りつけた。
ウェハ２：半導体ウェハ（８インチ：直径１５０ｍｍ、厚さ１５０μｍ）上に、高さ３５μｍの銅バンプが形成され、この銅バンプ上に高さ１５μｍのはんだボールが載せられたもの。
【００９２】
その後、上記と同様にしてボイドの有無及びはんだボールの突き抜けについて確認した。結果を表１に示す。
【００９３】
（比較例１〜３）
上記作製例７〜９で得られた回路部材接続用接着シートをそれぞれ、上記仕様のウェハ１に、ラミネーターを用いて８０℃、線圧１．０ｋｇｆ／ｃｍ、送り速度０．５ｍ／分で貼りつけた。
【００９４】
その後、上記と同様にしてボイドの有無及びはんだボールの突き抜けについて確認した。結果を表２に示す。
【００９５】
【表１】
0005515811.tif 000002
【００９６】
【表２】
0005515811.tif 000003
【符号の説明】
【００９７】
１…第１のプラスチックシート、２…粘接着剤層、３…第２のプラスチックシート、６…ダイシングテープ、７…配線回路基板、１０…回路部材接続用接着シート、２０…半導体ウェハ、２０ａ…半導体素子、２２…バンプ、２４…はんだボール、２６…電極、１００…半導体装置。
【図１】
0005515811.tif 000004
【図２】
0005515811.tif 000005
【図３】
0005515811.tif 000006
【図４】
0005515811.tif 000007
【図５】
0005515811.tif 000008
【図６】
0005515811.tif 000009